(57)【要約】  【課題】  軽量であって断熱性と吸音性とを有し、しかも外表面が電気導電性と熱伝導性とを有し、航空機、自動車等のボディの構造材として用いて好適なパネル状の構造材を提供する。  【解決手段】  ポリイミドの中空バルーン１１を互いに耐熱性接着剤によって結合してパネル１０の形状にするとともに、その両側の表面にそれぞれカーボングラファイトシート１２を接合したものである。【選択図】  図１
2006188023.tif 000002
【特許請求の範囲】
【請求項１】
ポリイミドの中空バルーンを互いに結合して所定の形状とするとともに、外表面にカーボングラファイトシートを接合したことを特徴とする構造体。
【請求項２】
ポリイミドの中空バルーンを結合してパネル状の形状とし、外表面にカーボングラファイトシートを接合したことを特徴とする請求項１に記載の構造体。
【請求項３】
前記カーボングラファイトシートの内側または外側に高分子フィルムを接合したことを特徴とする請求項２に記載の構造体。
【請求項４】
中空のハニカム構造のパネルの中空部分にポリイミドの中空バルーンを充填したことを特徴とする構造体。
【請求項５】
ハニカム構造が段ボールから成ることを特徴とする請求項４に記載の構造体。
【請求項６】
ポリイミドの中空バルーンを結合してパネル状の形状とするとともに、所要の部位に厚さ方向に延びる補強部材を配し、外表面にカーボングラファイトシートを接合したことを特徴とする構造体。
【請求項７】
ポリイミドの中空バルーンの集合体間に断熱樹脂を充填して結合し、パネル状の形状とし、外表面にカーボングラファイトシートを接合したことを特徴とする構造体。
【請求項８】
一方の表面にさらに金属板または樹脂板を接合したことを特徴とする請求項７に記載の構造体。
【請求項９】
ポリイミドの中空バルーンの集合体をカーボングラファイトシートで包んでキルティング構造としたことを特徴とする構造体。
【請求項１０】
カーボングラファイトシートに高分子フィルムが接合されていることを特徴とする請求項９に記載の構造体。
【請求項１１】
ポリイミドの発泡成形体の少なくとも一部の表面にカーボングラファイトシートを接合したことを特徴とする構造体。
【請求項１２】
ポリイミドの発泡成形体によってパネル状の形状とし、外表面にカーボングラファイトシートを接合したことを特徴とする請求項１１に記載の構造体。
【請求項１３】
ポリイミド発泡成形体の発泡倍率が３０〜５０倍であることを特徴とする請求項１１または請求項１２に記載の構造体。
【請求項１４】
外表面にカーボングラファイトシートを接合したことを特徴とする中空ボード状の構造体。
【請求項１５】
紙またはプラスチック製の中空ボードであることを特徴とする請求項１に記載の中空ボード状の構造体。
【請求項１６】
ハニカム構造によって中空の形態としたことを特徴とする請求項１または請求項２に記載の中空ボード状の構造体。
【請求項１７】
カーボングラファイトシートの外表面にさらに化粧フィルムまたは化粧シートが接合されることを特徴とする請求項１に記載の中空ボード状の構造体。
【発明の詳細な説明】
【技術分野】
【０００１】
本発明はパネル状等の所定の形状を有する構造体に係り、とくに軽量であってしかも所要の機械的強度を有する構造体に関する。
【背景技術】
【０００２】
航空機、船舶、自動車等のボディを構成する構造用材料として、所定の機械的強度を有するパネル状の部材が用いられる。このような部材として、従来は発泡成形体の表面に樹脂板を接合したパネル状の構造体が用いられていた。このような構造体は、断熱性と吸音性とを有する。また寸法や構造を工夫することによって、所望の機械的強度を達成することができる。
【０００３】
ところが従来のこの種の構造体は、耐熱性に欠ける欠点があった。また制電性に欠けて帯電し易く、これによってゴミが付着したり汚れ易くなる原因になる。また熱伝導性に欠けるために、それ自身が有する熱や外部からの熱を放散することができない欠点がある。
【０００４】
また仕切り壁等を構成するためのパネル材として、従来より中空のハニカム構造を用いた中空ボードが用いられている。この種の中空ボードは、紙あるいはプラスチック材料から成るハニカム構造であって、外表面に化粧板を接合した構造になっている。
【０００５】
この種の中空ボードは、内部が空洞であってしかも紙あるいはプラスチックによって組立てられるために、軽量であり、遮音性を有し、しかも所定の厚みを有する特徴がある。
【０００６】
ところが従来のこの種の中空ボードは、とくにそのハニカム構造を紙によって組立てるようにした場合には、耐火性および耐炎性に劣る欠点があった。すなわち外部からの熱や火炎によってそれ自身が容易に燃焼する欠点があった。外表面に耐熱性の化粧板を貼ると、若干耐火性あるいは耐炎性が改善されるものの、十分な耐火性や耐炎性を生ずるものではない。
【発明の開示】
【発明が解決しようとする課題】
【０００７】
本願発明の課題は、パネル状等の所定の形状を有し、所要の機械的強度を有する軽量な構造体を提供することである。
【０００８】
本願発明の別の課題は、高い耐熱性を有する軽量な構造体を提供することである。
【０００９】
本願発明のさらに別の課題は、表面が導電性を有するとともに熱伝導性を有する軽量な構造体を提供することである。
【００１０】
本願発明のさらに別の課題は、航空機、自動車等のボディの構造部材として用いて好適な構造体を提供することである。
【００１１】
本願発明のさらに別の課題は、耐火性および耐炎性を有する中空ボード状の構造体を提供することである。
【００１２】
本願発明のさらに別の課題は、断熱性を有する耐熱ボード状の構造体を提供することである。
【００１３】
本願発明のさらに別の課題は、遮音性を有する中空ボード状の構造体を提供することである。
【００１４】
本願発明のさらに別の課題は、軽量であって取扱いが容易な中空ボード状の構造体を提供することである。
【００１５】
本願発明のさらに別の課題は、制電性を有し、汚れ難い性質を有する中空ボード状の構造体を提供することである。
【００１６】
本願発明のさらに別の課題は、所定の厚さを有する中空ボード状の構造体を提供することである。
【００１７】
本願発明の上記の課題および別の課題は、以下に述べる本願発明の技術的思想および実施の形態によって明らかにされよう。
【課題を解決するための手段】
【００１８】
本願の主要な発明は、ポリイミドの中空バルーンを互いに結合して所定の形状とするとともに、外表面にカーボングラファイトシートを接合したことを特徴とする構造体に関するものである。
【００１９】
ここでポリイミドの中空バルーンを結合してパネル状の形状とし、外表面にカーボングラファイトシートを接合してよい。また前記カーボングラファイトシートの内側または外側に高分子フィルムを接合してよい。
【００２０】
本願の別の主要な発明は、中空のハニカム構造のパネルの中空部分にポリイミドの中空バルーンを充填したことを特徴とする構造体に関するものである。ここでハニカム構造が段ボールから成るものであってよい。
【００２１】
本願のさらに別の発明は、ポリイミドの中空バルーンを結合してパネル状の形状とするとともに、所要の部位に厚さ方向に延びる補強部材を配し、外表面にカーボングラファイトシートを接合したことを特徴とする構造体に関するものである。
【００２２】
本願のさらに別の主要な発明は、ポリイミドの中空バルーンの集合体間に断熱樹脂を充填して結合し、パネル状の形状とし、外表面にカーボングラファイトシートを接合したことを特徴とする構造体に関するものである。ここで一方の表面にさらに金属板または樹脂板を接合してもよい。
【００２３】
本願のさらに別の主要な発明は、ポリイミドの中空バルーンの集合体をカーボングラファイトシートで包んでキルティング構造としたことを特徴とする構造体に関するものである。ここでカーボングラファイトシートに高分子フィルムが接合されていてよい。
【００２４】
本願のさらに別の主要な発明は、ポリイミドの発泡成形体の少なくとも一部の表面にカーボングラファイトシートを接合したことを特徴とする構造体に関するものである。ここでポリイミドの発泡成形体によってパネル状の形状とし、外表面にカーボングラファイトシートを接合したものであってよい。またポリイミド発泡成形体の発泡倍率が３０〜５０倍であることが好ましい。
【００２５】
本願のさらに別の主要な発明は、外表面にカーボングラファイトシートを接合したことを特徴とする中空ボードに関するものである。ここで、中空ボードは、紙またはプラスチック製の中空ボードであってよい。またハニカム構造によって中空の形態としてよい。またカーボングラファイトシートの外表面にさらに化粧フィルムまたは化粧シートが接合されてよい。
【発明の効果】
【００２６】
本願の主要な発明は、ポリイミドの中空バルーンを互いに結合して所定の形状とするとともに、外表面にカーボングラファイトシートを接合したものである。
【００２７】
従ってこのような構造体によれば、内部がポリイミドの中空バルーンから構成されているために、構造体に対して断熱性と耐熱性と軽量性とが付与される。しかも表面に接合されたカーボングラファイトシートによって、この構造体に対して、耐炎性と電気伝導性と熱伝導性とが付与され、ほとんど帯電を起さない構造体が提供される。従ってとくにパネル状にすることによって、航空機、自動車等のボディの構造用パネル材として利用することが可能になる。
【００２８】
本願のさらに別の主要な発明は、ポリイミドの発泡成形体の少なくとも一部の表面にカーボングラファイトシートを接合したものである。
【００２９】
従ってこのような構造体によれば、内部がポリイミドの発泡成形体によって構成されているために、構造体に対して断熱性と耐熱性と軽量性と柔軟性とが付与される。また表面に接合されたカーボングラファイトシートによって、この構造体に対して電気伝導性と熱伝導性とが付与され、制電性をも備えることになる。従ってとくにパネル状の形状にすることによって、変形に耐える構造材として広く利用することが可能になる。
【００３０】
本願のさらに別の主要な発明は、外表面にカーボングラファイトシートを接合した中空ボード状の構造体に関するものである。
【００３１】
従ってこのような中空ボードによれば、その外表面に接合されたカーボングラファイトシートによって耐火性や耐炎性が付与される。また内部が中空であるために、その厚さ方向に断熱性と遮音性とを有する。また中空であることから軽量であるとともに、中空の部分の寸法を変えることによって厚さを任意に調整できる。またカーボングラファイトシートの性質によって制電性を有することから、汚れがつき難い中空ボードが提供される。
【発明を実施するための最良の形態】
【００３２】
以下本願発明を図示の実施の形態によって説明する。図１は第１の実施の形態に係るパネル状の構造体を示すものであって、ここでパネル１０は、ポリイミドの中空バルーンを互いに結合してパネル状に構成したものである。そしてこのようなポリイミドの中空バルーンから成るパネル１０の両側の表面にはそれぞれカーボングラファイトシート１２が接合されるようになっている。
【００３３】
ここでパネル１０を構成するポリイミドバルーン１１は、ＯＤＰＡ、ＢＴＤＡ、ＰＭＤＡ等のｄｉａｎｈｙｄｏｒｉｄｅと、ＯＤＡ、ＰＤＡ、ＤＤＳ等のｄｉａｍｉｎｅを反応させて製造されるものであって、粒径が０．３〜０．８ｍｍで、密度が１．５〜２．５ｐｃｓであって、ガラス転移温度が２９９℃で、耐熱温度が３００℃以上の軽量な粒体である。このようなバルーン１１は、例えばユニチカ株式会社より商品名ＴＥＥＫとして供給される。このような粒体を互いに耐熱性樹脂で接合し、これによってパネル１０を構成する。
【００３４】
ポリイミドバルーン１１は上述の如く、粒径が０．３〜０．８ｍｍの中空の粒体であって、断熱に有効な微細な気泡を有し、ウレタンやスチレン等の樹脂系断熱材と同等の断熱特性を有する。すなわちその値は０．０２〜０．０４Ｗ／ｍＫである。また高難燃材であって、火炎に対しても形状変化が少ない。また上述のような組成の構造であって、全芳香族ポリイミドであるために、耐薬品性と電気絶縁性に優れた性質を有している。さらには電子線や放射線に対する耐久性にも優れている。またこのような中空バルーンは、ポリイミドフォーム成形の中間過程で得られるバルーンから成形する発泡体であって、３次元形状の成形や複雑な内部空間への充填を可能にしている。
【００３５】
これに対してその両側に接合されるカーボングラファイトシート１２は天然の炭素系の素材である。炭素はダイヤモンド、グラファイト（黒鉛）、および無定形炭素の形で安泰に存在する。この内とくにグラフィトは、黒色不透明であって、六方晶系の結晶構造を有し、電気および熱の導体である。とくに天然に存在するグラファイトを圧延することによって、グラファイトシートが得られる。天然のグラフィトから圧延して製造したグラファイトシートは、低コストであることが特徴である。
【００３６】
なお天然グラファイトを用いる代りに、アクリロニトリルを用いたアクリル系樹脂フィルム等の有機合成フィルムを無酸素下で焼成すると、シート状のグラファイトが得られる。高分子材料から成るグラファイトシートは、柔軟性および圧縮弾性があり、しかも相手とのなじみが良好である利点を有している。従ってここでパネル１０の両側に接合されるカーボングラファイトシート１２としては、天然のグラファイトから製作されたものの他、アクリロニトリル等を焼成したグラファイトシートを用いることができる。
【００３７】
ポリイミドバルーン１１の相互の結合や、ポリイミドバルーン１１から成るパネル１０の表面に対するカーボングラファイトシート１２の接合のための耐熱性の接着剤として、例えばエポキシ系の接着剤を用いるのが好適である。
【００３８】
このような構造のパネル状の構造体は、その主要部が中空のポリイミドバルーン１１から構成されているために、軽量であってしかも高い耐熱性と断熱性とを有する。しかも両側に接合されたカーボングラファイトシート１２によって、電気導電性と熱伝導性とが付与される。またカーボングラファイトシート１２が表面に接合されているために、制電性を有し、ゴミが付着しなくなる。またこのことから、帯電に伴う放電を防止でき、火花を発生することがない。
【００３９】
従ってこのような材料は、軽量であってしかも所定の機械的強度を有し、その導電性と熱伝導性とによって、航空機や自動車の構造用パネル材として用いることができる。あるいはまた船舶の構造用材料としての利用も可能である。その他家電製品の筐体の構造材としても利用できる。さらには家屋等の建造物における断熱遮音材としての利用が可能である。また周囲に接合されているカーボングラファイトシート１２によって高い耐熱性と断熱性と、耐燃焼性と防炎性とが付与されるために、発熱性の部位の周囲の断熱接合材としても利用可能である。
【００４０】
図２は上記第１の実施の形態における外表面のカーボングラファイトシート１２のさらに表面に高分子フィルム、例えばポリエステルフィルム１６を接合した構造を示している。このような構成によれば、上記ポリエステルフィルム１６によってカーボングラファイトシート１２からのカーボンの粉末の脱落が防止できる。
【００４１】
図３は第２の実施の形態を示している。この実施の形態は、段ボールから成るハニカム構造体２０を用意し、このハニカム構造体２０の中空の空間部分にポリイミドバルーン１１を充填している。ここでポリイミドバルーン１１の相互の結合は、上記第１の実施の形態と同様の耐熱性の接着剤、例えばエポキシ樹脂系接着剤を用いるようにする。またこのようなハニカム構造体２０であって中空部分にポリイミドバルーン１１を充填したパネル１０の外表面には、カーボングラファイトシート１２が接合される。従って外観上は上記第１の実施の形態と同様のパネルの構造体となる。
【００４２】
図４は第３の実施の形態を示している。第３の実施の形態は、パネル１０を構成するポリイミドバルーン１１中に、間欠的に補強部材２４を配している。補強部材２４は合成樹脂成形体であって、パネル１０の厚さ方向に延びる軸部の両端にそれぞれ円板状の受け座を形成したものである。そしてこのような補強部材２４がポリイミドバルーン１１間に埋設された状態でパネルの形状をなしている。なおポリイミドバルーン１１相互の結合や、ポリイミドバルーン１１と補強部材２４との結合のために、第１の実施の形態と同様の耐熱性の接着剤、例えばエポキシ樹脂系の接着剤が用いられる。
【００４３】
従ってこのような構造によれば、上記補強部材２４によってパネル１０に所要の強度が付与される。ここで補強部材２４の配列やその密度等を調整することにより、パネル１０の機械的強度を任意に調整できる。
【００４４】
図５は第４の実施の形態を示している。この実施の形態は、ポリイミドバルーン１１を互いに結合してパネル１０の厚さとほぼ等しい直径を有する球体あるいは楕円体を構成する。ここでポリイミドバルーン１１は互いに耐熱性の接着剤、例えばエポキシ樹脂系接着剤によって結合される。そしてこのようなバルーンの集合体２８を平面上に配するとともに、それらの間に断熱樹脂、例えばエポキシ樹脂を充填してパネル１０の形状とする。そしてこのようなパネル１０の両側にそれぞれカーボングラファイトシート１２を接合することによって、軽量なポリイミドバルーンから成るパネルが得られる。
【００４５】
図６は上記第４の実施の形態のパネル１０にさらに変形を加えたものである。すなわちここでは一方の表面であってカーボングラファイトシート１２の外表面に接合されるように金属板３０を接合している。従ってこの場合には軽量であってしかも一方の面が金属板３０で覆われたパネルになる。なお金属板３０に代えて耐熱性樹脂板を接合してもよい。また金属板３０あるいは樹脂板をこのパネル１０の両側に接合することも可能である。
【００４６】
図７は第５の実施の形態を示している。この実施の形態は、ポリイミドバルーン１１の所定量を互いにエポキシ樹脂等の耐熱性の接着剤で結合するとともに、このようなバルーンの集合体２８を並べてその両面にそれぞれ包皮３４を接合し、所要の部位を縫付けるようにし、これによってポリイミドバルーンのキルティング構造を構成したものである。従ってこのような構成によれば、とくにキルティング構造によって柔軟なパネルが得られる。
【００４７】
次に上記第５の実施の形態の変形例を図８によって説明する。この変形例はキルティング構造を構成する包皮３４として、カーボングラファイトシート１２と耐熱性樹脂フィルム３５との接合構造としたものである。従ってこれにより、包皮３４の機械的強度が向上することになり、包皮３４が破断され難くなる利点がある。
【００４８】
次に図９によって上記のようなパネル状の構造体の使用例を説明する。ここでは部材４１、４２の接合部にパネル状の部材を配列した構造を示している。すなわち部材４１、４２の階段状の接合面の間に上記第１の実施の形態、第２の実施の形態、第３の実施の形態、第４の実施の形態の何れかの構造に係るパネル構造体を配し、このようなパネル構造体を介して部材４１、４２を接合することができる。このような構造によれば、パネル１０が断熱接着層を形成することになる。従って薄いパネル１０によって、一対の部材４１、４２を接合することにより、極めて大きな寸法の部材の形成が可能になる。このような構造は、船舶の仕切り板や家屋、工場等における断熱壁として利用できる。
【００４９】
次に第６の実施の形態を図１０によって説明する。この実施の形態は、構造体の主要部をポリイミド発泡成形体１５によって構成したものである。図１０に示すように所定の厚さの、例えば発泡倍率が４０倍のポリイミドの発泡体を用意し、その両面にそれぞれカーボングラファイトシート１２を接合した構造としている。なお両者の接合には、エポキシ樹脂等の接着剤が用いられる。
【００５０】
ここで構造体の主要部をなすポリイミド発泡成形体は、そのガラス転移温度が約４００℃の値であるために、高い耐熱性を有し、さらに不燃性である特徴を持っている。また発泡倍率が３０〜５０倍の値であるために、高い断熱性を有することになる。しかも軟質発泡成形体であるために、その変形や加工が容易である。また高発泡倍率であることから極めて軽量の構造体が提供される。しかも外表面のカーボングラファイトシート１２によってこの構造体に対して電気導電性と熱伝導性とが付与されることになる。
【００５１】
図１１は上記実施の形態の変形例を示しており、ここではポリイミド発泡体４５の両側の表面にそれぞれカーボングラファイトシート１２を接合し、さらにその外表面にポリエステルフィルム１６を接合した構造になっており、このポリエステルフィルム１６によって外表面を覆うとともに、カーボンの粉末が落下しないようにしている。また上記ポリエステルフィルム１６によってカーボングラファイトシート１２の表面の保護がなされる。
【００５２】
次に第７の実施の形態について説明する。図１２〜図１４はこの実施の形態の中空ボードを示すものであって、この中空ボードはその中間のハニカムボード５０の両側の外表面にそれぞれカーボングラファイトシート５１を接合したものである。すなわちカーボングラファイトシート５１がハニカムボード５０の外表面を覆うように接合されている。
【００５３】
ハニカムボード５０は例えば紙あるいは段ボールによって構成されるものであって、所定の幅を有する紙あるいは段ボールをジクザグに折曲げた屈曲板５５と、この屈曲板５５の両側に接合される表面板５６とによって図１３および図１４に示すように、蜂の巣状の中空構造を形成したものである。ここでとくに強度を要する中空ボードの場合には、屈曲板５５と表面板５６とをそれぞれ段ボールシートによって組立てる。これに対して強度があまり必要でない場合や、厚さ方向の寸法が小さい場合には、屈曲板５５と表面板５６とをともに板紙によって構成するか、屈曲板５５のみを板紙によって構成し、その両側に段ボールの表面板５６を接合して組立てる。
【００５４】
ハニカムボード５０と接合されるカーボングラファイトシート５１は炭素から成る。一般に炭素は、ダイヤモンド、グラファイト（黒鉛）、および無定形炭素の形態で安定に存在する。その内とくにグラファイトは、黒色不透明であって六方晶系の結晶構造を有し、電気および熱の導体である。とくにグラファイト（黒鉛）は、天然に存在する。そして天然のグラファイトを圧延することによって、グラファイトシートが得られる。またアクリロニトリルを用いたアクリル樹脂フィルム等の有機合成フィルムを無酸素下で焼成すると、シート状のグラファイトが得られる。
【００５５】
シート状のグラフィトは柔軟性および圧縮弾性があり、しかも相手材となじみが良い特徴を有している。本実施の形態においては、このようなグラファイトシートの熱的特性、すなわち良好な熱伝導体であるという性質を利用し、このグラファイトシート５１とハニカムボード５０との接合構造によって耐炎性中空パネルを構成している。
【００５６】
カーボングラファイトシート５１の熱伝導性は、グラファイトシート５１を構成するカーボンが層状構造をとっており、グラファイトシート５１の面内の熱伝導率が２５０〜６００Ｗ／ｍＫの値を有し、アルミニウムや銅等の金属よりも熱伝導性が高く、しかも密度が１ｇｍ／ｃｍ３  程度と軽い性質をもっている。また高い熱伝導性と同時に、導電性を有している。またシートの厚さを薄くでき、これによってハニカムボード５０と接合したときの厚さを抑えることが可能になる。
【００５７】
本実施の形態の中空ボードは、とくにハニカムボード５０の両側にカーボングラファイトシート５１を、接着剤層を介してそれぞれ接合したものである。なおここで接着剤層としては、例えばエポキシ樹脂等の接着剤を用いるようにしてよい。またカーボングラファイトシート５１については、その両側にそれぞれポリエステルフィルムを接合したものを用いることが好適である。
【００５８】
このような中空ボードは、とくにハニカムボード５０の表面板５６の両側にそれぞれ接合されたカーボングラファイトシート５１によって高い耐火性と耐炎性とが付与される。またハニカムボードそれ自身が中空であることから、その厚さ方向に断熱性と遮音性とが付与されている。なおカーボングラファイトシート５１それ自身は熱伝導性を有しているために、この中空ボードの面方向には良好な熱伝導性を有する。またカーボングラファイトシート５１が制電性を有することから、汚損され難い中空ボードが提供される。
【００５９】
またこの種の中空ボードは、ハニカムボード５０それ自身の中空構造によって、軽量であって取扱いが容易になる。しかもハニカムボード５０の中間の屈曲板５５の厚さ方向の寸法を任意に調整することによって、厚さを調整することができ、これによって所定の厚さを有する中空ボードになる。またハニカムボード５０それ自体を紙で製作するとともに、天然のグラファイトを圧延したカーボングラファイトシート５１を用いると、安価に中空ボードが製作される。
【００６０】
上記カーボングラファイトシート５１によって外表面が覆われるハニカムボード５０として、紙あるいは段ボールから成るハニカムボードに代えて、合成樹脂製のハニカムボードを用いるようにしてもよい。このような構成によっても、外表面に接合されるカーボングラファイトシート５１によって耐火性と耐炎性とが付与される。なおこの場合には、ハニカムボード５０を構成する樹脂材料として、耐熱性のものを用いると耐火性あるいは耐炎性がさらに改善される。
【００６１】
次に上記実施の形態の変形例を図１５によって説明する。この変形例の形態は、紙製、段ボール製、またはプラスチック製のハニカムボード５０の外表面であってその両側にそれぞれカーボングラファイトシート５１を接合し、さらにその外表面上に化粧フィルム５８を接合したものである。ここで化粧フィルム５８としては、耐熱性に優れた液晶ポリマ等のフィルムを用いることが好適である。一般にカーボングラファイトシート５１は黒灰色であって必ずしも良好な外観を発現しない。従ってそのさらに外表面上に化粧フィルム５８を接合すると、良好な外観を付与できる。
【００６２】
とくに化粧フィルム５８として不透明であってしかも所定の模様や色柄を印刷によって形成したものを用いると、この中空ボードの外観に高い意匠性を付与できるようになる。
【００６３】
以上本願発明を図示の実施の形態によって説明したが、本願発明は上記実施の形態によって限定されることなく、本願に含まれる発明の技術的思想の範囲内において各種の変更が可能である。例えば第７の実施の形態におけるハニカムボード５０のハニカムの寸法や、その厚さ方向の寸法、あるいはカーボングラファイトシート５１の厚さ等については、使用される目的に応じて任意に変更可能である。またカーボングラファイトシート５１としても、天然のカーボングラファイトシート５１を圧延したシートに代えて、高分子フィルムを焼成したカーボングラファイトシート５１を用いるようにしてもよい。
【産業上の利用可能性】
【００６４】
本願発明のパネル状構造体は、航空機、自動車等のボディの構造材として利用できる。あるいはまた船舶の仕切り壁として利用できる。さらには家電製品の筐体の壁材として利用可能である。さらには工場やプラントにおける熱源の周囲の断熱板としての利用が可能である。また本願の中空ボード状の構造体は、仕切り壁等のパネル材として広く利用可能である。
【図面の簡単な説明】
【００６５】
【図１】第１の実施の形態のパネルの縦断面図である。
【図２】第１の実施の形態の変形例のパネルの縦断面図である。
【図３】第２の実施の形態のパネルの縦断面図である。
【図４】第３の実施の形態のパネルの縦断面図である。
【図５】第４の実施の形態のパネルの縦断面図である。
【図６】第４の実施の形態の変形例のパネルの縦断面図である。
【図７】第５の実施の形態のパネルの縦断面図である。
【図８】第５の実施の形態の変形例のパネルの縦断面図である。
【図９】部材間の接合に用いた応用例を示す縦断面図である。
【図１０】第６の実施の形態のパネルの縦断面図である。
【図１１】第６の実施の形態の変形例のパネルの縦断面図である。
【図１２】第７の実施の形態の中空ボードの分解斜視図である。
【図１３】同中空ボードの縦断面図である。
【図１４】同中空ボードの一部を破断した平面図である。
【図１５】第７の実施の形態の変形例の中空ボードの縦断面図である。
【符号の説明】
【００６６】
１０  パネル
１１  ポリイミドバルーン
１２  カーボングラファイトシート
１６  ポリエステルフィルム
２０  ハニカム構造体
２４  補強部材
２８  バルーンの集合体
２９  断熱樹脂
３０  金属板
３４  包皮
３５  耐熱樹脂フィルム
４１、４２  部材
４５  ポリイミド発泡体
５０  ハニカムボード
５１  カーボングラファイトシート
５５  屈曲板
５６  表面板
５８  化粧フィルム
【図１】
2006188023.tif 000003
【図２】
2006188023.tif 000004
【図３】
2006188023.tif 000005
【図４】
2006188023.tif 000006
【図５】
2006188023.tif 000007
【図６】
2006188023.tif 000008
【図７】
2006188023.tif 000009
【図８】
2006188023.tif 000010
【図９】
2006188023.tif 000011
【図１０】
2006188023.tif 000012
【図１１】
2006188023.tif 000013
【図１２】
2006188023.tif 000014
【図１３】
2006188023.tif 000015
【図１４】
2006188023.tif 000016
【図１５】
2006188023.tif 000017